(57)【要約】【課題】従来より駆動電圧を減少させることのできる有機ＬＥＤ素子の製造方法を提供する。【解決手段】陰極９は、第１の導電層９ａ、バッファ層９ｂおよび第２の導電層９ｃが順次積層されて形成される。バッファ層９ｂはＬｉＦ層であることが好ましく、第１の導電層９ａおよび第２の導電層９ｃは、ともにＡｌ層であることが好ましい。陰極９を形成した後にエージングを行うことによって、従来より駆動電圧の低い有機ＬＥＤ素子１を得ることができる。【選択図】図１
2007200662.tif 000002
【特許請求の範囲】
【請求項１】
基板の上に、陽極、発光層を含む有機層および陰極が順次積層されてなる積層体が形成された有機ＬＥＤ素子の製造方法において、
前記陰極は、第１の導電層、バッファ層および第２の導電層が順次配置されて形成され、
前記積層体を形成した後にエージングを行うことを特徴とする有機ＬＥＤ素子の製造方法。
【請求項２】
前記エージングは、前記陽極の電位が前記陰極の電位より高い条件で前記発光層に通電する順方向のエージングと、前記陰極の電位が前記陽極の電位より高い条件で前記発光層に通電する逆方向のエージングとを組み合わせて実施され、
前記逆方向のエージングにおける印加電圧の印加時間に関する積分値が、前記順方向のエージングにおける印加電圧の印加時間に関する積分値の２倍以上であるようにする請求項１に記載の有機ＬＥＤ素子の製造方法。
【請求項３】
前記バッファ層はＬｉＦ層である請求項１または２に記載の有機ＬＥＤ素子の製造方法。
【請求項４】
前記第１の導電層および前記第２の導電層は、ともにＡｌ層である請求項１〜３のいずれか１項に記載の有機ＬＥＤ素子の製造方法。
【請求項５】
前記有機層はＡｌｑ３層を有し、前記第１の導電層は該Ａｌｑ３層に接するようにして形成される請求項１〜４のいずれか１項に記載の有機ＬＥＤ素子の製造方法。
【発明の詳細な説明】
【技術分野】
【０００１】
本発明は、有機ＬＥＤ（Ｌｉｇｈｔ−Ｅｍｉｔｔｉｎｇ  Ｄｉｏｄｅ）素子の製造方法に関する。
【背景技術】
【０００２】
有機ＬＥＤ素子は、有機ＥＬ（Ｅｌｅｃｔｒｏ  Ｌｕｍｉｎｅｓｃｅｎｃｅ）素子とも呼ばれ、有機物中に注入された電子と正孔が再結合して生じた励起子によって発光が起こる現象を利用した素子である。
【０００３】
近年では、この有機ＬＥＤ素子を用いたディスプレイの開発が盛んに行われている。これは、有機ＬＥＤディスプレイが、液晶ディスプレイに比較して、広い視野角、速い応答速度および高いコントラストなどを有することによるものである。
【０００４】
一般に、有機ＬＥＤ素子は、陰極と陽極の間に有機層が挟持された構造を有している。そして、電圧を印加すると、陰極からは電子が、陽極からは正孔がそれぞれキャリアとして注入される。これらのキャリアが有機層の内部で再結合すると、励起子が発生して発光が起こる。
【０００５】
こうした有機ＬＥＤ素子においては、陰極と有機層の界面に、ＬｉＦなどの仕事関数の小さいアルカリ金属化合物を設けることにより、これらの間のエネルギー障壁を低下させて駆動電圧の低減を図ることができるとされる（例えば、非特許文献１および非特許文献２参照）。
【０００６】
【非特許文献１】ティー・ワキモト（Ｔ．Ｗａｋｉｍｏｔｏ）ら、ＩＥＥＥ  Ｔｒａｎｓ．Ｅｌｅｃｔｒｏｎ  Ｄｅｖｉｃｅｓ、１９９７年、第４４巻、ｐ．１，２４５
【非特許文献２】エル・エス・ハン（Ｌ．Ｓ．Ｈｕｎｇ）ら、Ａｐｐｌｉｅｄ  Ｐｈｙｓｉｃｓ  Ｌｅｔｔｅｒ、１９９７年、第７０巻、ｐ．１５２
【発明の開示】
【発明が解決しようとする課題】
【０００７】
しかしながら、有機ＬＥＤ素子に対するさらなる低電圧化の要求は高い。そこで、本発明は、従来より駆動電圧を減少させることのできる有機ＬＥＤ素子の製造方法を提供することを目的とする。
【０００８】
本発明の他の目的および利点は、以下の記載から明らかとなるであろう。
【課題を解決するための手段】
【０００９】
本発明は、基板の上に、陽極、発光層を含む有機層および陰極が順次積層されてなる積層体が形成された有機ＬＥＤ素子の製造方法において、
前記陰極は、第１の導電層、バッファ層および第２の導電層が順次配置されて形成され、
前記積層体を形成した後にエージングを行うことを特徴とする有機ＬＥＤ素子の製造方法に関する。
【００１０】
前記エージングは、前記陽極の電位が前記陰極の電位より高い条件で前記発光層に通電する順方向のエージングと、前記陰極の電位が前記陽極の電位より高い条件で前記発光層に通電する逆方向のエージングとを組み合わせて実施され、
前記逆方向のエージングにおける印加電圧の印加時間に関する積分値が、前記順方向のエージングにおける印加電圧の印加時間に関する積分値の２倍以上であるようにすることができる。
【００１１】
前記バッファ層はＬｉＦ層とすることが好ましい。
【００１２】
前記第１の導電層および前記第２の導電層は、ともにＡｌ層とすることが好ましい。
【００１３】
前記有機層はＡｌｑ３層を有し、前記第１の導電層は該Ａｌｑ３層に接するようにして形成されることが好ましい。
【発明の効果】
【００１４】
本発明によれば、第１の導電層、バッファ層および第２の導電層を順次積層して陰極を形成し、また、積層体を形成した後にエージングを行うことによって、従来より駆動電圧の低い有機ＬＥＤ素子を製造することができる。
【発明を実施するための最良の形態】
【００１５】
本発明の有機ＬＥＤ素子は、基板の上に、陽極、発光層を含む有機層および陰極が順次積層されてなる積層体が形成された構造を有する。そして、本発明では、陰極が、第１の導電層、バッファ層および第２の導電層が順次積層されて形成されることを第１の特徴とする。ここで、バッファ層は、ＬｉＦ（フッ化リチウム）層とすることが好ましい。尚、有機層は、例えば、正孔注入層、正孔輸送層、発光層、正孔ブロッキング層、電子輸送層を有するものとすることができる。この場合、正孔ブロッキング層はなくてもよい。また、正孔注入層および正孔輸送層の双方がなくてもよいし、正孔注入層のみがなくてもよい。さらに、正孔輸送層および電子輸送層は複数の層からなっていてもよい。
【００１６】
また、本発明は、上記の積層体を形成した後にエージングを行うことを第２の特徴とする。エージングは、通電しない状態で行ってもよいし、通電した状態で行ってもよい。例えば、陽極の電位が陰極の電位より高い条件で発光層に通電する順方向のエージングと、陰極の電位が陽極の電位より高い条件で発光層に通電する逆方向のエージングとを組み合わせて実施することができる。この場合、逆方向のエージングにおける印加電圧の印加時間に関する積分値が、順方向のエージングにおける印加電圧の印加時間に関する積分値の２倍以上であるようにする。
【００１７】
以下、本発明の実施の形態について図面を参照しながら説明する。尚、本明細書において、正孔注入性とは陽極から正孔を注入され得る能力を称し、正孔輸送性とは注入された正孔を発光層へ輸送する能力を称する。また、電子注入性とは陰極から電子を注入され得る能力を称し、電子輸送性とは注入された電子を発光層へ輸送する能力を称する。
【００１８】
図１は、本実施の形態における有機ＬＥＤ素子１の模式的断面図である。図において、基板２の上には、陽極３、正孔注入層４、正孔輸送層５、発光層６、正孔ブロッキング層７、電子輸送層８および陰極９が形成されている。そして、本発明の有機ＬＥＤ素子の製造方法では、第１の導電層９ａと第２の導電層９ｃの間にバッファ層９ｂが挟持されて陰極９が構成されることを第１の特徴としている。
【００１９】
基板２には、可視光に対して透過率の高い材料が用いられる。具体的には、アルカリガラス、無アルカリガラスおよび石英ガラスなどの無機ガラスの他に、ポリエステル、ポリカーボネート、ポリエーテル、ポリスルホン、ポリエーテルスルホン、ポリビニルアルコール並びにポリフッ化ビニリデンおよびポリフッ化ビニルなどのフッ素含有ポリマーなどの透明材料が挙げられる。
【００２０】
陽極３には、透明であって仕事関数の大きな金属若しくはその合金または他の導電性化合物が用いられる。例えば、ＩＴＯ（Ｉｎｄｉｕｍ  Ｔｉｎ  Ｏｘｉｄｅ）、ＳｎＯ２またはＺｎＯなどを陽極材料として用いることができる。例えば、基板２の上に、これらの膜を蒸着法またはスパッタ法などによって成膜した後、フォトリソグラフィ法を用いてパターニングすることにより、陽極３を形成することができる。
【００２１】
正孔注入層４と正孔輸送層５は、ともに正孔輸送性の有機材料によって構成される。すなわち、陽極３とのイオン化ポテンシャルの差が小さいことによって、陽極３からの正孔注入障壁が低く、また、正孔移動度の高い材料が用いられる。
【００２２】
本実施の形態においては、例えば、陽極３の上に銅フタロシアニンを蒸着することによって、正孔注入層４を形成することができる。また、銅フタロシアニンに代えて、４，４′，４″−トリス｛Ｎ−（３−メチルフェニル）−Ｎ−フェニルアミノ｝トリフェニルアミンおよび４，４′，４″−トリス｛Ｎ，Ｎ−ジフェニルアミノ｝トリフェニルアミンなどのトリフェニルアミン誘導体などを用いることもできる。
【００２３】
正孔輸送層５としては、例えば、Ｎ，Ｎ’−ビス（１−ナフチル）−Ｎ，Ｎ’−ジフェニルベンジジン（α−ＮＰＤ）、Ｎ，Ｎ’−ジフェニル−Ｎ，Ｎ’−ビス［Ｎ−フェニル−Ｎ−（２−ナフチル）−４’−アミノビフェニル−４−イル］−１，１’−ビフェニル−４，４’−ジアミン（ＮＰＴＥ）、１，１−ビス［（ジ−４−トリルアミノ）フェニル］シクロヘキサン（ＨＴＭ２）およびＮ，Ｎ’−ジフェニル−Ｎ，Ｎ’−ビス（３−メチルフェニル）−１，１’−ジフェニル−４，４’−ジアミン（ＴＰＤ）などを用いることができる。本実施の形態においては、例えば、正孔注入層４の上にα−ＮＰＤを蒸着することによって、正孔輸送層５を形成することができる。
【００２４】
発光層６には、注入された電子と正孔が再結合できる場を提供し、且つ、発光効率の高い材料を用いる。具体的には、トリス（８−キノリノラート）アルミニウム錯体（Ａｌｑ３）、ビス（８−ヒドロキシ）キナルジンアルミニウムフェノキサイド（Ａｌｑ′２ＯＰｈ）、ビス（８−ヒドロキシ）キナルジンアルミニウム−２，５−ジメチルフェノキサイド（ＢＡｌｑ）、モノ（２，２，６，６−テトラメチル−３，５−ヘプタンジオナート）リチウム錯体（Ｌｉｑ）、モノ（８−キノリノラート）ナトリウム錯体（Ｎａｑ）、モノ（２，２，６，６−テトラメチル−３，５−ヘプタンジオナート）リチウム錯体、モノ（２，２，６，６−テトラメチル−３，５−ヘプタンジオナート）ナトリウム錯体およびビス（８−キノリノラート）カルシウム錯体（Ｃａｑ２）などのキノリン誘導体の金属錯体、テトラフェニルブタジエン、フェニルキナクドリン（ＱＤ）、アントラセン、ペリレン並びにコロネンなどの蛍光性物質が挙げられる。
【００２５】
上記の蛍光性物質は、それ自体で発光が可能なホスト物質と組み合わせて、ドーパントとして使用することが好ましい。これにより、ホスト物質の発光波長特性を変化させることができ、長波長に移行した発光が可能になるとともに、素子の発光効率および安定性を向上させることが可能となる。
【００２６】
ホスト物質としては、キノリノラト錯体が好ましく、特に、８−キノリノールおよびその誘導体を配位子としたアルミニウム錯体が好ましい。
【００２７】
本実施の形態においては、例えば、正孔輸送層５の上に、ホスト物質およびドーパントを同時に蒸着することによって、発光層６を形成することができる。
【００２８】
尚、発光層６は、発光材料の他に、陽極から注入された正孔または陰極から注入された電子を発光材料まで輸送させる正孔注入材料または電子注入材料を含有していてもよい。
【００２９】
例えば、発光層６は、正孔輸送層５の上に形成された正孔輸送性発光層（図示せず）と、正孔輸送性発光層の上に形成された電子輸送性発光層（図示せず）とから構成されるものとすることができる。正孔輸送性発光層は、例えば、赤色発光層として機能する有機材料からなるものとすることができる。一方、電子輸送性発光層は、例えば、青色発光層として機能する有機材料からなるものとすることができる。これらは、具体的には、正孔輸送性または電子輸送性の有機材料を母材とし、これに蛍光性物質が添加されてなるものとすることができる。
【００３０】
陽極３と陰極９の間に直流電流が印加されると、陽極３からは、正孔注入層４と正孔輸送層５を介して、正孔輸送性発光層へ正孔が注入される。また、陰極９からは、電子輸送層８および正孔ブロッキング層７を介して、電子輸送性発光層へ電子が注入される。さらに、これらの発光層の界面で正孔と電子の移動が起こると、各発光層の内部にて正孔と電子が再結合して励起子が生成される。そして、発光層内の蛍光性物質に励起子の励起エネルギーが移動することにより、蛍光性物質の発光ピーク波長に応じた固有の色の発光が起こる。この場合、視認者には、各発光層の発光色の混色が有機ＬＥＤ素子１の発光色として認識される。
【００３１】
このように、正孔輸送性発光層には、電子輸送性発光層から電子が注入される。一方、電子輸送性発光層には、正孔輸送性発光層から正孔が注入される。そして、これらの発光層の界面から所定の厚さの領域を発光帯域として、正孔輸送性発光層で赤色の光が発光し、同時に、電子輸送性発光層で青色の光が発光すると、人間の目には白色の光が発光したものとして映る。
【００３２】
正孔ブロッキング層７は、発光層６から電子輸送層８への正孔の移動をブロックする層である。このため、正孔ブロッキング層７には、発光層６よりイオン化ポテンシャルの大きな電子輸送性の有機材料を用いる。本実施の形態においては、例えば、発光層６の上にオキサジアゾールを蒸着することによって、正孔ブロッキング層７を形成することができる。但し、本実施の形態においては、正孔ブロッキング層７を設けなくてもよい。
【００３３】
例えば、発光層にカルバゾール骨格を有する化合物を用いた場合、この化合物は正孔輸送性を有しているものの、イオン化ポテンシャルが大きいために、注入された正孔が陰極側に抜けやすいという問題がある。そこで、本実施の形態のように、陰極側に正孔ブロッキング層を設けることにより、正孔が陰極側に移動するのを抑制して、発光層内で電子と効率よく再結合できるようにすることが可能となる。
【００３４】
電子輸送層８は、電子輸送性の有機材料から構成される。本実施の形態においては、電子輸送層８としてＡｌｑ３層を用いることが好ましい。
【００３５】
前述の非特許文献１には、有機層を構成するＡｌｑ３層と、陰極であるＡｌ（アルミニウム）層との間に、アルカリ金属化合物を設けた有機ＬＥＤ素子が開示されている。
【００３６】
これに対して、本発明者は、Ａｌｑ３層の上に陰極を設け、この陰極をＬｉＦ層が２つのＡｌ層で挟持された構造とし、さらに後述するエージングを行うことによって、従来より駆動電圧の低い有機ＬＥＤ素子が得られることを見出した。この理由については、必ずしも明白ではないが、Ａｌｑ３層と陰極の界面にＬｉＦ層が何らかの影響を及ぼしていると予想される。したがって、Ａｌｑ３層に接するＡｌ層の膜厚は、あまり厚くない方が好ましいと考えられる。また、ＬｉＦは絶縁体であるので、ＬｉＦ層９の膜厚は１０ｎｍ以下とすることが好ましく、５ｎｍ以下とすることがより好ましい。例えば、第１の導電層９ａとしてのＡｌ層の膜厚を２ｎｍ程度とし、バッファ層９ｂとしてのＬｉＦ層の膜厚を０．５ｎｍ程度とし、第２の導電層９ｃとしてのＡｌ層の膜厚を１００ｎｍ程度とすることができる。
【００３７】
尚、バッファ層９ｂは、ＬｉＦ層以外の絶縁層であってもよい。例えば、ＭｇＦ２（フッ化マグネシウム）、ＮａＣｌ（塩化ナトリウム）、ＫＩ（ヨウ化カリウム）、ＣｓＦ（フッ化セシウム）およびＣｓＩ（ヨウ化セシウム）などの他のアルカリハロゲン化物、Ａｌ２Ｏ３（アルミナ）またはＰＭＭＡ（ポリメチルメタクリレート）などを用いることもできる。これらは、昇華性の絶縁材料であるので、ＬｉＦと同様に、蒸着法を用いて薄膜状に形成することが可能である。
【００３８】
また、第１の導電層９ａおよび第２の導電層９ｃは、Ａｌ層以外のものであってもよい。また、第１の導電層９ａと第２の導電層９ｃとは、異なる導電材料から形成されていてもよい。第１の導電層９ａおよび第２の導電層９ｃに適用可能な材料としては、仕事関数の小さな金属またはその合金、具体的には、アルカリ金属、アルカリ土類金属および周期表第３族の金属などが挙げられる。例えば、Ａｌの他に、Ｍｇ（マグネシウム）、または、ＭｇとＡｌ、ＭｇとＡｇ（銀）、ＭｇとＩｎ（インジウム）若しくはＡｌとＬｉ（リチウム）などの合金を用いることができる。これらの膜は、蒸着法などによって成膜した後、フォトリソグラフィ法を用いてパターニングすることにより、陰極９とすることができる。
【００３９】
ところで、一般に、有機ＬＥＤ素子では、発光時間の経過とともに電流密度あたりの輝度が変化することが起こる。これに対しては、有機ＬＥＤ素子の製造工程において、所定の条件にしたがったエージングを行うことが効果的である。特に、Ｌｉは、仕事関数が小さいために、酸素や水に対する反応性が高く化学的に不安定な材料である。このため、本発明の有機ＬＥＤ素子の製造方法では、エージングを行うことによって輝度の変化を抑制することを第２の特徴としている。
【００４０】
本実施の形態におけるエージングは、通電しない状態で行ってもよいし、通電した状態で行ってもよい。
【００４１】
エージングを行う温度は、高い方が好ましい。但し、高すぎると有機ＬＥＤ素子を構成ずる各部品、特に有機材料へのダメージが大きくなることから、使用する材料に応じて適当な温度を設定することが好ましい。具体的には、使用する有機材料のガラス転移点より低い温度とすることが好ましい。特に、発光層６に用いるホスト物質のガラス転移点より低い温度とすることが好ましい。
【００４２】
通電した状態でエージングを行う場合には、陽極の電位が陰極の電位より高い条件で発光層に通電する順方向のエージングと、陰極の電位が陽極の電位より高い条件で発光層に通電する逆方向のエージングとを組み合わせて実施する。このとき、逆方向のエージングにおける印加電圧の印加時間に関する積分値が、順方向のエージングにおける印加電圧の印加時間に関する積分値の２倍以上であるようにする。尚、「印加電圧の印加時間に関する積分値」とは、横軸に印加時間を、縦軸に印加電圧をそれぞれとり、印加電圧の時間的変化を描いた場合の印加時間に関する印加電圧の積分値を言う。
【００４３】
順方向のエージングは、有機ＬＥＤ素子を発光させて素子の初期劣化を促す効果を有する。一方、逆方向のエージングは、素子が発光しない状態で素子に微小の電流を流すことによって、劣化に大きく寄与する部位を低減させる効果や、発光層内の分子を再配列させて輝度を安定化させる効果を有する。また、順方向のエージングおよび逆方向のエージングは、いずれも有機ＬＥＤ素子のリーク部位の修復を図る効果を併せ持っている。
【００４４】
順方向のエージングと逆方向のエージングは、任意の組み合わせによって実施することができる。例えば、いずれかの方向のエージングを所定時間実施した後に、これと反対方向のエージングを所定時間実施することができる。また、順方向のエージングと逆方向のエージングとを、複数回切り替えて実施することもできる。この場合、切り替えの回数に特に制限はない。また、印加する電流は、直流および交流のいずれであってもよい。さらに、直流と交流を組み合わせてもよく、矩形波であってもよい。
【００４５】
順方向のエージングの際には、通常、有機ＬＥＤ素子の動作時よりも大きい電流が流れる。これに対して、逆方向のエージングの際には、電流はほとんど流れない。本実施の形態においては、順方向のエージングの際の電圧は５Ｖ〜４０Ｖであることが好ましく、電流は５ｍＡ／ｃｍ２〜１，０００ｍＡ／ｃｍ２であることが好ましい。一方、逆方向のエージングの際の電圧は、１０Ｖ〜５０Ｖであることが好ましい。
【００４６】
エージングは、陽極、発光層を含む有機層および陰極が順次積層されてなる積層体を形成した後、すなわち、本実施の形態においては、陰極９を形成した後に行う。例えば、有機ＬＥＤ素子の製造工程の最終段階でエージングを行うことができる。また、積層体を形成し、発光層に通電する条件が整った段階で行うこともできる。尚、エージングを行う雰囲気は、窒素雰囲気中および空気中のいずれであってもよい。
【００４７】
エージングは、有機ＬＥＤ素子の電流密度あたりの輝度が、予め定められた所定の範囲に入るまで行うことが好ましい。例えば、輝度の時間的変化が単調減少である場合には、輝度が初期値の９０％になるまでエージングを行うことができる。尚、輝度変化が単調でない場合には、単調変化となるまでエージングを行うとしてもよい。
【００４８】
以上述べたように、第１の導電層９ａ、バッファ層９ｂおよび第２の導電層９ｃを順次積層して陰極９を形成し、エージングを行うことによって、従来より駆動電圧の低い有機ＬＥＤ素子を得ることができる。
【００４９】
以下に、本発明の実施例とこの比較例について述べる。
【００５０】
実施例１．
ガラス基板の上にＩＴＯを成膜して、陽極を形成した。次に、これを真空蒸着機の中に入れ、真空蒸着機の内部を１×１０−６Ｔｏｒｒまで減圧した。次いで、式（１）に示す物質を２Å／秒の速度で４０ｎｍの厚さに蒸着して、陽極の上に正孔注入層を形成した。さらに、式（２）に示す物質を２Å／秒の速度で２０ｎｍの厚さに蒸着して、正孔注入層の上に正孔輸送層を形成した。
【００５１】
式（１）
ＣｕＰｃ
2007200662.tif 000003
【００５２】
式（２）
α−ＮＰＤ
2007200662.tif 000004
【００５３】
式（３）に示す物質および式（４）に示す物質をホスト物質とし、式（５）に示す物質をドーパントとして、正孔輸送層の上にこれらを同時に蒸着することによって、厚さ２０ｎｍの正孔輸送性発光層を形成した。ホスト物質の蒸着速度は、２Å／秒とした。また、ドーパントの蒸着速度は、０．０２Å／秒とした。
【００５４】
式（３）
2007200662.tif 000005
【００５５】
式（４）
2007200662.tif 000006
【００５６】
式（５）
2007200662.tif 000007
【００５７】
続いて、式（４）に示す物質および式（３）に示す物質をホスト物質とし、式（６）に示す物質をドーパントとして、正孔輸送性発光層の上にこれらを同時に蒸着することによって、厚さ４０ｎｍの電子輸送性発光層を形成した。ホスト物質の蒸着速度は、２Å／秒とした。また、ドーパントの蒸着速度は、０．０２Å／秒とした。
【００５８】
式（６）
ペリレン
2007200662.tif 000008
【００５９】
続いて、式（４）に示す物質を２Å／秒の速度で電子輸送性発光層の上に蒸着し、正孔ブロッキング層を形成した。
【００６０】
次いで、式（７）に示す物質を２Å／秒の速度で１０ｎｍの厚さに蒸着して、正孔ブロッキング層の上に電子輸送層を形成した。
【００６１】
式（７）
Ａｌｑ３
2007200662.tif 000009
【００６２】
次に、Ａｌを５Å／秒の速度で２ｎｍの厚さに蒸着し、続いて、ＬｉＦを０．５Å／秒の速度で０．５ｎｍの厚さに蒸着した後、再びＡｌを５Å／秒の速度で１００ｎｍの厚さに蒸着して、電子注入層の上に陰極を形成した。
【００６３】
得られた有機ＬＥＤ素子に対して、１２５℃の温度で２時間のエージングを行った。
【００６４】
エージング後の有機ＬＥＤ素子の発光特性を評価したところ、５００ｃｄ／ｍ２の輝度を得るときの電流効率は１０．２ｃｄ／Ａであり、駆動電圧は９．４Ｖであった。
【００６５】
実施例２．
実施例１と同様にして有機ＬＥＤ素子を形成した後、温度１２５℃の下で、順方向のバイアス電圧７Ｖを１０ミリ秒印加するエージングと、逆方向のバイアス電圧３５Ｖを９０ミリ秒印加するエージングとを交互に繰り返す駆動（周波数２０Ｈｚ）を２時間行った。
【００６６】
エージング後の有機ＬＥＤ素子の発光特性を評価したところ、５００ｃｄ／ｍ２の輝度を得るときの電流効率は１０．４ｃｄ／Ａであり、駆動電圧は８．０Ｖであった。
【００６７】
比較例．
ガラス基板の上にＩＴＯを成膜して、陽極を形成した。次に、これを真空蒸着機の中に入れ、真空蒸着機の内部を１×１０−６Ｔｏｒｒまで減圧した。次いで、式（１）に示す物質を２Å／秒の速度で４０ｎｍの厚さに蒸着して、陽極の上に正孔注入層を形成した。さらに、式（２）に示す物質を２Å／秒の速度で２０ｎｍの厚さに蒸着して、正孔注入層の上に正孔輸送層を形成した。
【００６８】
次に、式（３）に示す物質および式（４）に示す物質をホスト物質とし、式（５）に示す物質をドーパントとして、正孔輸送層の上にこれらを同時に蒸着することによって、厚さ２０ｎｍの正孔輸送性発光層を形成した。ホスト物質の蒸着速度は、２Å／秒とした。また、ドーパントの蒸着速度は、０．０２Å／秒とした。
【００６９】
続いて、式（４）に示す物質および式（３）に示す物質をホスト物質とし、式（６）に示す物質をドーパントとして、正孔輸送性発光層の上にこれらを同時に蒸着することによって、厚さ４０ｎｍの電子輸送性発光層を形成した。ホスト物質の蒸着速度は、２Å／秒とした。また、ドーパントの蒸着速度は、０．０２Å／秒とした。
【００７０】
続いて、式（４）に示す物質を２Å／秒の速度で電子輸送性発光層の上に蒸着し、正孔ブロッキング層を形成した。
【００７１】
次いで、式（７）に示す物質を２Å／秒の速度で２０ｎｍの厚さに蒸着して、正孔ブロッキング層の上に電子輸送層を形成した。続いて、ＬｉＦを０．５Å／秒の速度で５ｎｍの厚さに蒸着して、電子注入層としてのＬｉＦ層を形成した。
【００７２】
最後に、Ａｌを５Å／秒の速度で１００ｎｍの厚さに蒸着して、電子注入層の上に陰極を形成した。
【００７３】
得られた有機ＬＥＤ素子に対して、エージングを行った。具体的には、温度１２５℃の下で、順方向のバイアス電圧７Ｖを１０ミリ秒印加するエージングと、逆方向のバイアス電圧３５Ｖを９０ミリ秒印加するエージングとを交互に繰り返す駆動（周波数２０Ｈｚ）を２時間行った。
【００７４】
エージング後の有機ＬＥＤ素子の発光特性を評価したところ、５００ｃｄ／ｍ２の輝度を得るときの電流効率は１０．２ｃｄ／Ａであり、駆動電圧は８．８Ｖであった。
【００７５】
図２に、実施例１と比較例について、電圧に対する輝度変化を評価した結果を示す。また、図３に、実施例２と比較例について、電圧に対する輝度変化を評価した結果を示す。これらの図から明らかであるように、同じ値の輝度を得るのに、実施例１および実施例２の電圧は比較例より低くなっている。したがって、本発明によれば、従来例より駆動電圧を低くできることが分かった。
【００７６】
尚、本発明は上記実施の形態に限定されるものではなく、本発明の趣旨を逸脱しない範囲内において、種々変形して実施することができる。
【図面の簡単な説明】
【００７７】
【図１】本実施の形態における有機ＬＥＤ素子の模式的断面図である。
【図２】実施例１および比較例について、電圧に対する輝度変化を評価した結果である。
【図３】実施例２および比較例について、電圧に対する輝度変化を評価した結果である。
【符号の説明】
【００７８】
１  有機ＬＥＤ素子
２  基板
３  陽極
４  正孔注入層
５  正孔輸送層
６  発光層
７  正孔ブロッキング層
８  電子輸送層
９  陰極
【図１】
2007200662.tif 000010
【図２】
2007200662.tif 000011
【図３】
2007200662.tif 000012